ОТВЕРЖДЕНИЕ СВЕТОДИОДАМИ ПОКРЫТИЯ ВОЛОКОН С ВЫСОКИМ МОДУЛЕМ

1. Способ изготовления оптического волокна, содержащий:
- нанесение первой композиции для покрытия на стекловолокно, причем указанная первая композиция для покрытия содержит:
- два или более радиационно-отверждаемых мономера,
- олигомер, причем указанный олигомер имеет концентрацию в интервале 0-3 вес. % в указанной композиции для покрытия, и
- фотоинициатор, и
- отверждение указанной первой композиции для покрытия светодиодом, причем указанный светодиод имеет спектр испускания с длиной волны максимальной интенсивности в интервале 360-410 нм, причем в результате указанного отверждения образуется отвержденный продукт, имеющий полную степень отверждения выше 80%.
2. Способ по п. 1, причем указанные два или более радиационно-отверждаемых мономеров включают мономер алкоксилированный бисфенол А диакрилат.
3. Способ по п. 1, причем указанные два или более радиационно-отверждаемых мономеров включают в качестве первого мономера алкоксилированный бисфенол А диакрилат, имеющий первую степень алкоксилирования, и в качестве второго мономера алкоксилированный бисфенол А диакрилат, имеющий вторую степень алкоксилирования, причем указанная вторая степень алкоксилирования отличается от указанной первой степени алкоксилирования.
4. Способ по п. 3, причем указанная первая степень алкоксилирования составляет 3-9.
5. Способ по п. 4, причем указанная вторая степень алкоксилирования составляет 10-40.
6. Способ по п. 3, причем указанный первый мономер, алкоксилированный бисфенол А диакрилат, является этоксилированным диакрилатом бисфенола А.
7. Способ по п. 6, причем указанный второй мономер, алкоксилированный бисфенол А диакрилат, является этоксилированным диакрилатом бисфенола А.
8. Способ по п. 7, причем указанный первый мономер, алкоксилированный бисфенол А диакрилат, имеет степень этоксилирования в интервале 3-9 и присутствует в указанной первой композиции для покрытия в количестве 45-85 вес. %.
9. Способ по п. 8, причем указанный второй мономер, алкоксилированный бисфенол А диакрилат, имеет степень этоксилирования в интервале 10-40 и присутствует в указанной первой композиции для покрытия в количестве 5-40 вес. %.
10. Способ по п. 9, причем первый алкоксилированный бисфенол А диакрилат присутствует в указанной первой композиции для покрытия в количестве 55-75 вес. %, а указанный второй алкоксилированный бисфенол А диакрилат присутствует в указанной первой композиции для покрытия в количестве 10-30 вес. %.
11. Способ по п. 3, причем указанные два или более радиационно-отверждаемых мономеров дополнительно включают эпоксидиакрилатный мономер.
12. Способ по п. 1, причем указанная концентрация указанного олигомера меньше 1 вес. %.
13. Способ по п. 1, причем указанная первая композиция для покрытия не содержит уретановых олигомеров.
14. Способ по п. 1, причем указанная первая композиция для покрытия содержит по меньшей мере два фотоинициатора.
15. Способ по п. 14, причем указанные, по меньшей мере два, фотоинициатора включают первый фотоинициатор и второй фотоинициатор, и указанный первый фотоинициатор имеет первую интегральную интенсивность поглощения в интервале 380-410 нм в указанной первой композиции для покрытия, а указанный второй фотоинициатор имеет вторую интегральную интенсивность поглощения в интервале 380-410 нм в указанной первой композиции для покрытия, причем указанная первая нормированная интегральная интенсивность по меньшей мере в десять раз больше, чем указанная вторая нормированная интегральная интенсивность.
16. Способ по п. 1, причем указанный отвержденный продукт имеет in-situ модуль в интервале 1400-1900 МПа.
17. Способ по п. 1, причем указанный отвержденный продукт имеет 50%-ное сопротивление статическим повреждениям больше 300 г.
18. Способ по п. 1, причем указанный отвержденный продукт имеет 0%-ное сопротивление статическим повреждениям более 150 г.
19. Способ по п. 1, причем указанный отвержденный продукт не содержит уретановых групп.
20. Способ по п. 1, причем указанное стекловолокно движется со скоростью выше 40 м/с.
21. Способ по п. 1, дополнительно включающий вытягивание указанного стекловолокна из заготовки.
22. Способ по п. 1, дополнительно включающий нанесение второй композиции для покрытия на указанное стекловолокно.
23. Способ по п. 22, причем указанная первая композиция для покрытия наносится на указанную вторую композицию для покрытия или на отвержденный продукт указанной второй композиции для покрытия.
24. Способ по п. 1, дополнительно включающий нанесение второй композиции для покрытия на указанную первую композицию для покрытия или на указанный отвержденный продукт указанной первой композиции для покрытия, причем указанная вторая композиция для покрытия содержит пигмент.